(57)【要約】【課題】基層上に積層される弾性層の表面に球形樹脂粒子による凹凸形状が形成された中間転写体であって、局所的な異常放電による異常画像の発生、及び長期繰り返し使用による転写率の低下を抑制できる中間転写体を提供する。【解決手段】プリンタ１００やプリンタ１０などの中間転写方式、且つ、電子写真方式の画像形成装置に用いられる中間転写ベルト２２に、基層１上に積層される弾性層２に界面活性剤を含有させた。具体的には、基層１上に塗工液を塗布して形成する弾性層２の塗工液（塗布液）であるゴム溶液に消泡効果を有した界面活性剤である消泡剤を含有させた。そして、塗工した弾性層２の表面に球形樹脂粒子３をまんべんなくまぶし、ポリウレタンゴムブレードの押し付け部材３６で押し当てて弾性層２に固定化し、弾性層２の表面に凹凸形状を形成した後、加熱処理した。【選択図】図１
2014119652.tif 000002
【特許請求の範囲】
【請求項１】
基層上に弾性層が積層され、該弾性層の表面に球形樹脂粒子による凹凸形状が形成された、画像形成装置に用いられる中間転写体において、
前記弾性層は、界面活性剤を含有していることを特徴とする中間転写体。
【請求項２】
請求項１に記載の中間転写体において、
前記球形樹脂粒子が、深さ方向に５０％を超え１００％に満たない埋没率で前記弾性層に埋め込まれていることを特徴とする中間転写体。
【請求項３】
請求項１又は２に記載の中間転写体において、
前記球形樹脂粒子が、シリコーン樹脂粒子であることを特徴とする中間転写体。
【請求項４】
請求項１乃至３のいずれか一に記載の中間転写体において、
前記界面活性剤が、シリコーン及びフッ素を含まない消泡剤であること特徴とする中間転写体。
【請求項５】
請求項４に記載の中間転写体において、
前記消泡剤が、アクリル系重合体であることを特徴とする中間転写体。
【請求項６】
請求項４に記載の中間転写体において、
前記消泡剤が、ビニル系重合体であることを特徴とする中間転写体。
【請求項７】
請求項４に記載の中間転写体において、
前記消泡剤が、アセチレングリコール系重合体であることを特徴とする中間転写体。
【請求項８】
中間転写体を介して記録媒体上にトナー画像を転写し、画像形成を行う画像形成装置において、
前記中間転写体として、請求項１乃至７のいずれか一に記載の中間転写体を備えたことを特徴とする画像形成装置。
【請求項９】
基層上に弾性層が積層され、該弾性層の表面に球形樹脂粒子による凹凸形状が形成された、画像形成装置に用いられる中間転写体の製造方法において、
前記弾性層が、界面活性剤を含有しており、
前記弾性層を形成する製造工程が、少なくとも、該弾性層を構成する材料を塗布液化する工程、該塗布液を真空脱泡する工程、該塗布液を前記基層上に塗布して製膜化する工程、該製膜を加熱する工程を有することを特徴とする中間転写体の製造方法。
【発明の詳細な説明】
【技術分野】
【０００１】
本発明は、電子写真方式のプリンタ、複写機等の画像形成装置に用いられる中間転写体、この中間転写体の製造方法、及び、この中間転写体を備えた画像形成装置に関するものである。
【背景技術】
【０００２】
電子写真方式の画像形成装置においては、感光体等の表面上に形成したトナー画像を、記録媒体である用紙等に直接転写する直接転写方式や、中間転写体を介して記録媒体に転写する中間転写方式が従来から知られている。特に、フルカラーの画像形成装置においては、イエロー、マゼンタ、シアン、ブラックの４色のトナー画像を、一旦、中間転写体上に色重ねし、その後一括して記録媒体に転写する中間転写方式が用いられることが多い。
【０００３】
例えば、特許文献１には、次のようなベルト状の中間転写体である中間転写ベルトを備えた中間転写方式の画像形成装置が記載されている。比較的に屈曲性が得られる剛性な基層上に柔軟な弾性層（樹脂層）を積層し、この弾性層の表面にトナーに対して離型性が良好な球形樹脂粒子により凹凸形状を一面に形成した中間転写ベルトである。
剛性な基層を設けることで、連続使用によるベルト自体の伸び等の変形による変動を抑えて複数色のトナーを重ねて１次転写する際の中間転写ベルトの位置精度を高めることができる。
また、追従性が劣ることが多い剛性な基層上に柔軟な弾性層を積層することで、表面性状が異なる記録媒体に対する中間転写ベルトの追従性を高めることができる。
【０００４】
さらに、球形樹脂粒子による凹凸形状を弾性層表面の一面に設けることで、トナーに対する離型性を向上させて、高い転写率を実現できる。
このように球形樹脂粒子による凹凸形状を設ける理由は、柔軟な弾性層は、記録媒体への追従性が向上する反面、その表面のトナーに対する離型性が劣るためトナーが良好に離型できず転写率が低下するおそれがあるためである。
【発明の概要】
【発明が解決しようとする課題】
【０００５】
しかしながら、特許文献１に記載のように弾性層を形成する製造過程においては、弾性層中に泡が巻き込まれることが多く、表面に泡による欠陥が発生する場合があるという問題があった。
この泡による欠陥としては、塗工する際又は加熱して弾性層を硬化させる際に、弾性層の泡を巻き込んだ箇所の塗膜が表面から隆起するものや、一旦、隆起した塗膜が破泡して陥没するものが挙げられる。弾性層の表面に陥没が生じると、中間転写ベルトの弾性層が薄くなり、１次転写バイアスや２次転写バイアスが印加される際に局所的に異常放電が生じ、異常画像が発生する場合がある。また、弾性層の表面に隆起や陥没が生じると、これらが生じた箇所に球形樹脂粒子を配置できず、球形樹脂粒子の間隔が空いてトナーに対する離型性が低下したり、長期繰り返し使用時に球形樹脂粒子の脱離が生じたりして転写性が低下する場合がある。
なお、上記のような問題は中間転ベルトに限らず、例えば、ドラム状の中間転写体である中間転写ドラム等においても生じ得る問題である。
【０００６】
本発明は以上の問題点に鑑みなされたものであり、その目的は、次のような中間転写体を提供することである。基層上に積層される弾性層の表面に球形樹脂粒子による凹凸形状が形成された中間転写体であって、局所的な異常放電による異常画像の発生、及び長期繰り返し使用による転写率の低下を抑制できる中間転写体である。
【課題を解決するための手段】
【０００７】
上記目的を達成するために、請求項１に記載の発明は、基層上に弾性層が積層され、該弾性層の表面に球形樹脂粒子による凹凸形状が形成された、画像形成装置に用いられる中間転写体において、前記弾性層は、界面活性剤を含有していることを特徴とするものである。
本発明は、弾性層に含有する界面活性剤に消泡効果を有するものを用いて、弾性層を形成する製造過程における弾性層中への泡の巻き込みを抑制したり、弾性層を加熱して硬化させる加熱工程に進む前に巻き込んだ泡による塗膜を破泡させたりできる。上記のように泡の巻き込みを抑制したり、加熱工程に進む前に巻き込んだ泡の塗膜を破泡させたりすることで、巻き込んだ泡に起因した弾性層の表面に生じる隆起や陥没の塗膜欠陥が発生することを抑制できる。
したがって、弾性層の表面に球形樹脂粒子による凹凸構造を一面に形成することができ、製造過程における弾性層中への泡の巻き込みに起因した、局所的な異常放電による異常画像の発生、及び長期繰り返し使用による転写率の低下を抑制できる。
【発明の効果】
【０００８】
本発明は、基層上に積層される弾性層の表面に球形樹脂粒子による凹凸形状が形成された中間転写体であって、局所的な異常放電による異常画像の発生、及び長期繰り返し使用による転写率の低下を抑制できる中間転写体を提供することができる。
【図面の簡単な説明】
【０００９】
【図１】一実施形態に係る中間転写ベルトの層構成例の模式図。
【図２】一実施形態に係る中間転写ベルトの弾性層表面の形態例の模式図。
【図３】一実施形態に係る中間転写ベルトの弾性層断面の形態例の模式図。
【図４】一実施形態に係る中間転写ベルトの弾性層表面への球形樹脂粒子による凹凸形状の作製方法の説明図。
【図５】一実施形態に係る中間転写ベルトを備えたリボルバ方式のプリンタの概要説明図。
【図６】一実施形態に係る中間転写ベルトを備えたタンデム方式のプリンタの概要説明図。
【発明を実施するための形態】
【００１０】
以下、本発明を適用した一実施形態について説明する。
本発明を適用した本実施形態の中間転写体は、少なくとも基層上に弾性層を積層して形成するベルト状の中間転写体、所謂、中間転写方式、且つ、電子写真方式の画像形成装置に用いる中間転写ベルトである。また、この中間転写ベルトは、継ぎ目を有さない無端状のベルト、所謂、シームレスベルトでもある。
【００１１】
そして、本実施形態の中間転写ベルトは、中間転写方式、且つ、電子写真方式の画像形成装置に備えられるものである。具体的には、像担持体であるドラム状の感光体上に順次形成される複数色のトナー画像を中間転写ベルト上に順次重ね合わせる１次転写を行い、１次転写したトナー画像を記録媒体である用紙Ｐ等に一括して２次転写する方式の画像形成装置に備えられるものである。
【００１２】
まず、本実施形態に係る中間転写ベルトについて図を用いて説明する。
図１は、本実施形態に係る中間転写ベルト２２の層構成例の模式図、図２は、本実施形態に係る中間転写ベルト２２の弾性層２表面の形態例の模式図である。図３は、本実施形態に係る中間転写ベルト２２の弾性層２断面の形態例の模式図、図４は、本実施形態に係る中間転写ベルト２２の弾性層２表面への球形樹脂粒子３による凹凸形状の作製方法の説明図である。図５は、本実施形態る中間転写ベルト２２を備えたリボルバ方式のに係プリンタ１００の概要説明図、図６は、本実施形態に係る中間転写ベルト２２を備えたタンデム方式のプリンタ１０の概要説明図である。
【００１３】
本実施形態の中間転写ベルトは、図１の中間転写ベルト２２の層構成例に示すように、比較的屈曲性が得られる剛性な基層１の上に弾性層２が積層された構成となっている。但し、本発明を適用した中間転写ベルトは、このような構成に限定されるものではない。
次に、この中間転写ベルト２２の層構成について、各層毎に具体的に説明する。
【００１４】
＜基層＞
まず、基層１について説明する。
この基層１の構成材料としては、樹脂中に電気抵抗を調整する充填材（又は、添加材）、いわゆる電気抵抗調整材を含有してなるものが挙げられる。
用いる樹脂としては、難燃性の観点から、例えば、ＰＶＤＦ、ＥＴＦＥなどのフッ素系樹脂や、ポリイミド樹脂またはポリアミドイミド樹脂等が好ましく、機械強度（高弾性）や耐熱性の点から、特にポリイミド樹脂又はポリアミドイミド樹脂が好適である。
【００１５】
電気抵抗調整材としては、金属酸化物やカーボンブラック、イオン導電剤、導電性高分子材料などがある。
金属酸化物としては、例えば、酸化亜鉛、酸化スズ、酸化チタン、酸化ジルコニウム、酸化アルミニウム、酸化珪素等が挙げられる。また、分散性を良くするため、前記金属酸化物に予め表面処理を施したものも挙げられる。
カーボンブラックとしては、例えば、ケッチェンブラック、ファーネスブラック、アセチレンブラック、サーマルブラック、ガスブラック等が挙げられる。
【００１６】
イオン導電剤としては、例えば、テトラアルキルアンモニウム塩、トリアルキルベンジルアンモニウム塩、アルキルスルホン酸塩、アルキルベンゼンスルホン酸塩、アルキルサルフェート、グルセリン脂肪酸エステル、ソルビタン脂肪酸エステルが挙げられる。また、ポリオキシエチレンアルキルアミン、ポリオキシエチレン脂肪アルコールエステル、アルキルベタイン、過塩素酸リチウム等も挙げられ、これらを併用して用いてもよい。
なお、本発明を適用した中間転写ベルトに用いる電気抵抗調整材は、上記例示した化合物に限定されるものではない。
また、中間転写ベルト２２の製造方法の塗工工程で塗布する、少なくとも樹脂成分を含む塗布液である塗工液には必要に応じて、さらに分散助剤、補強材、潤滑材、熱伝導材、酸化防止剤などの添加材を含有してもよい。
【００１７】
中間転写ベルト２２として好適に装備されるシームレスベルトに含有される電気抵抗調整材は、好ましくは表面抵抗で１×１０８〜１×１０１３Ω／□、体積抵抗で１×１０６〜１×１０１２Ω・ｃｍとなる量とされる。また、機械強度の面から成形膜が脆く割れやすくならない範囲の量を選択して添加することが必要である。
つまり、本実施形態の中間転写ベルト２２とする場合には、樹脂成分と電気抵抗調整材の配合を適正に調整した塗工液を用いて、電気特性（表面抵抗及び体積抵抗）と機械強度のバランスが取れたシームレスベルトを製造して用いるのが好ましい。なお、樹脂成分としては、例えばポリイミド樹脂前駆体又はポリアミドイミド樹脂前駆体等が挙げられる。また、ポリイミド、ポリアミドイミドとしては、東レデュポン、宇部興産、新日本理化、ＪＳＲ、ユニチカ、アイ・エス・ティー、日立化成工業、東洋紡績、荒川化学等のメーカーからの一般汎用品を入手することができる。
【００１８】
電気抵抗調整材の含有量としては、カーボンブラックの場合には、塗工液中の全固形分の１０〜２５ｗｔ％、好ましくは１５〜２０ｗｔ％である。また、金属酸化物の場合の含有量としては、塗工液中の全固形分の１〜５０ｗｔ％、好ましくは１０〜３０ｗｔ％である。含有量が前記それぞれの電気抵抗調整材の範囲よりも少ないと効果が十分に得られず、また含有量が前記それぞれの範囲よりも多いと中間転写ベルト２２（シームレスベルト）の機械強度が低下し、実使用上好ましくない。
【００１９】
＜弾性層＞
次に、上述した基層１上に積層する弾性層２について説明する。
弾性層２としては、基層１との接着性に優れること、難燃性であること、電気特性が制御されることが求められる。特に、この電気特性の制御により、基層１で生じる異常放電の発生を抑える機能を発現するものが求められる。
構成する材料としては、汎用の樹脂、エラストマー、及びゴム等の材料を使用することが可能だが、本発明の効果を十分に発現するものとしては、アクリル系、ウレタン系、エポキシ系のものが好ましい。中でも、難燃性と接着性、抵抗制御性を兼ね備えるものとしてアクリルゴムが好適である。
【００２０】
アクリルゴムとしては、市販のものが使用でき、例えば、ノックスタイト(日本メクトロン社製)、ＪＳＲ  ＡＲ（ＪＳＲ社製）、Ｎｉｐｏｌ  ＡＲ（日本ゼオン社製）が挙げられる。また、トアアクロン（東亜ペイント社製）、Ｈｙｃａｒ４０２１（Ｂｆ  Ｇｏｏｄｒｉｃｈ社製）、Ｃｙａｎａｃｒｙｌ（Ａｍｅｒｉｃａｎ  Ｃｙａｎａｍｉｄ社製）等も挙げられる。
しかし、アクリルゴムの各種架橋系（エポキシ基、活性塩素基、カルボキシル基）の中ではカルボキシル基架橋系がゴム物性（特に圧縮永久歪み）及び加工性が優れているので、カルボキシル基架橋系を選択することが好ましい。カルボキシル基架橋系のアクリルゴムに用いる架橋剤は、アミン化合物が好ましく、多価アミン化合物が最も好ましい。このようなアミン化合物として、具体的には脂肪族多価アミン架橋剤、芳香族多価アミン架橋剤などが挙げられる。
【００２１】
脂肪族多価アミン架橋剤としては、ヘキサメチレンジアミン、ヘキサメチレンジアミンカーバメイト、Ｎ，Ｎ’−ジシンナミリデン−１，６−ヘキサンジアミンなどが挙げられる。
芳香族多価アミン架橋剤としては、４，４’−メチレンジアニリン、ｍ−フェニレンジアミン、４，４’−ジアミノジフェニルエーテル、３，４’−ジアミノジフェニルエーテル、４，４’−（ｍ−フェニレンジイソプロピリデン）ジアニリンが挙げられる。また、４，４’−（ｐ−フェニレンジイソプロピリデン）ジアニリン、２，２’−ビス〔４−（４−アミノフェノキシ）フェニル〕プロパン、４，４’−ジアミノベンズアニリド、４，４’−ビス（４−アミノフェノキシ）ビフェニルも挙げられる。そして、ｍ−キシリレンジアミン、ｐ−キシリレンジアミン、１，３，５−ベンゼントリアミン、１，３，５−ベンゼントリアミノメチル等も挙げられる。
【００２２】
上述した架橋剤の配合量は、アクリルゴム１００重量部に対し、好ましくは０．０５〜２０重量部、より好ましくは０．１〜５重量部である。架橋剤の配合量が少なすぎると、架橋が十分に行われないため、架橋物の形状維持が困難になる。一方、含有量が多すぎると、架橋物が硬くなりすぎ、架橋ゴムとしての弾性などが損なわれる。
【００２３】
また、アクリルゴム弾性層においては、さらに架橋促進剤を配合して上記架橋剤に組み合わせて用いてもよい。架橋促進剤も限定はないが、前記多価アミン架橋剤と組み合わせて用いることができる架橋促進剤であることが好ましい。
このような架橋促進剤としては、例えば、グアニジン化合物、イミダゾール化合物、第四級オニウム塩、第三級ホスフィン化合物、弱酸のアルカリ金属塩などが挙げられる。
【００２４】
グアニジン化合物としては、１，３−ジフェニルグアニジン、１，３−ジオルトトリルグアニジンなどが挙げられる。イミダゾール化合物としては、２−メチルイミダゾール、２−フェニルイミダゾールなどが挙げられる。第四級オニウム塩としては、テトラｎ−ブチルアンモニウムブロマイド、オクタデシルトリｎ−ブチルアンモニウムブロマイドなどが挙げられる。多価第三級アミン化合物としては、トリエチレンジアミン、１，８−ジアザ‐ビシクロ［５．４．０］ウンデセン−７（ＤＢＵ）などが挙げられる。第三級ホスフィン化合物としては、トリフェニルホスフィン、トリ−ｐ−トリルホスフィンなどが挙げられる。弱酸のアルカリ金属塩としては、ナトリウムまたはカリウムのリン酸塩、炭酸塩などの無機弱酸塩あるいはステアリン酸塩、ラウリル酸塩などの有機弱酸塩が挙げられる。
【００２５】
架橋促進剤の使用量は、アクリルゴム１００重量部あたり、好ましくは０．１〜２０重量部、より好ましくは０．３〜１０重量部である。架橋促進剤が多すぎると、架橋時に架橋速度が早くなりすぎたり、架橋物表面ヘの架橋促進剤のブルームが生じたり、架橋物が硬くなりすぎたりする場合がある。架橋促進剤が少なすぎると、架橋物の引張強さが著しく低下したり、熱負荷後の伸び変化または引張強さ変化が大きすぎたりする場合がある。
【００２６】
アクリルゴムの調製にあたっては、ロール混合、バンバリー混合、スクリュー混合、溶液混合などの適宜の混合方法が採用できる。配合順序は特に限定されないが、熱で反応や分解しにくい成分を充分に混合した後、熱で反応しやすい成分あるいは分解しやすい成分として、例えば架橋剤などを、反応や分解が起こらない温度で短時間に混合すればよい。
アクリルゴムは、加熱することにより架橋物とすることができる。加熱温度は、好ましくは１３０〜２２０℃、より好ましくは１４０〜２００℃であり、架橋時間は好ましくは３０秒〜５時間である。
【００２７】
加熱方法としては、プレス加熱、蒸気加熱、オーブン加熱、熱風加熱などのゴムの架橋に用いられる方法を適宜選択すればよい。また、一度架橋した後に、架橋物の内部まで確実に架橋させるために、後架橋を行ってもよい。後架橋は、加熱方法、架橋温度、形状などにより異なるが、好ましくは１〜４８時間行う。後架橋を行う際の加熱方法、加熱温度は適宜選択すればよい。
【００２８】
そして、上記選択した材料に、電気特性を調整するための抵抗調整剤、難燃性を得るための難燃剤、必要に応じて、酸化防止剤、補強剤、充填剤、加硫促進剤などの材料を適宜含有させた配合を行う。
【００２９】
電気特性を調整するための抵抗調整剤としては、カーボンブラックや金属酸化物などの無機充填剤を用いることができる。また、イオン導電剤や導電性高分子を用いることも有効である。特に、イオン導電剤や導電性高分子を用いることにより前述した異常放電による異常画像抑制に対して好適である。具体的には、第４級アンモニウム塩やホスホニウム塩、過塩素酸塩等をゴム１００重量部に対して、０．０１〜３重量部添加するのが好ましい。少なすぎると抵抗値が高すぎ、多すぎるとブリードアウトするといった不具合が発生する。
【００３０】
この弾性層２の抵抗値としては、体積抵抗で１×１０５〜１×１０１３Ω・ｃｍとなるように調整されることが好ましい。
また、膜厚としては、１００μｍ〜２ｍｍ程度が好ましい。さらには、２００μｍ〜５００μｍがより好ましい。膜厚が薄いと、転写媒体の表面性状への追従性や転写圧力低減効果が低く好ましくない。厚すぎると、膜の重さが重くなりたわみやすくなり走行性が不安定になったり、ベルトを張架させるためのローラ曲率部での屈曲により亀裂が発生しやすくなるため好ましくない。
【００３１】
難燃性を実現するために、各種難燃剤を充填するが、環境問題の点から、アンチモン化合物や塩素・臭素等のハロゲン化合物を用いないことが望まれる。特に、燐化合物と水酸化金属化合物を併用する系が非常に効果を発現する。中でも、燐化合物としては、赤燐が、水酸化金属化合物としては水酸化アルミニウム又は水酸化マグネシウムが好ましい。赤燐の含有量としては、アクリルゴム１００重量部に対して、５〜２０重量部、水酸化アルミニウムの含有量としては、アクリルゴム１００重量部に対して、２０〜２００重量部が好ましい。少なすぎると難燃性が十分に得られず、多すぎると成膜性が悪く、膜としての形態を維持できなかったり、接着性が低下するといった不具合が生じる。
【００３２】
次に、この弾性層２の表面に形成する球形樹脂粒子３について説明する。
材料としては、アクリル樹脂、メラミン樹脂、ポリアミド樹脂、ポリエステル樹脂、シリコーン樹脂、フッ素樹脂、などの樹脂を主成分としてなる球形粒子が挙げられる。また、これらの樹脂材料からなる粒子の表面を異種材料で表面処理を施したものでも良い。
また、ここで言う樹脂粒子の中にはゴム材料も含む。また、ゴム材料で作製された球形粒子の表面を硬い樹脂をコートしたような構成のものも適用可能である。
また、中空であったり、多孔質であっても良い。
【００３３】
これらの樹脂中で、滑性を有し、トナーに対しての離型性や、ドラム状の感光体等の当接する像担持体の耐磨耗性を向上させることができる機能が高いものとして、シリコーン樹脂粒子が最も好ましい。このように球形樹脂粒子３としてシリコーン樹脂粒子を用いることで、トナーに対しての離型性を向上させて高い転写率を実現するとともに、当接する像担持体の損傷も抑制できる中間転写ベルト２２を提供できる。
また、これら樹脂を用い、重合法などにより球状の形状に作製された粒子であることが好ましく、本発明においては、真球に近いものほど好ましい。
また、その粒径は、体積平均粒径が、１．０μｍ〜５．０μｍであり、単分散粒子であることが望ましい。ここで言う単分散粒子とは、単一粒子径の粒子という意味ではなく、粒度分布が極めてシャープなもののことを指す。
【００３４】
具体的には、±（平均粒径×０．５）μｍ以下の分布幅のもので良い。
粒径が１．０μｍ以下の場合、球形樹脂粒子３による転写性能の効果が十分に得られず、一方、５．０μｍ以上では、表面粗さが大きくなり、粒子間の隙間が大きくなるため、トナーが良好に転写できなくなったりクリーニング不良となる不具合が生じる。
さらには、樹脂粒子は絶縁性であることが多いため、粒径が大きすぎると球形樹脂粒子３による帯電電位の残留により、連続画像出力時にこの電位の蓄積による画像乱れが発生する不具合も生じる。
【００３５】
次に、この弾性層２の表面状態について説明する。
図２の模式図に示すように、本実施形態の中間転写ベルトは、弾性層２の表面を真上から観察した際に、均一な粒径の球形樹脂粒子３が独立して整然と配列する形態となる。また、球形樹脂粒子３同士の重なり合いは殆ど観測されない。
この表面を構成する各粒子の弾性層２の表面における断面の径も均一なほうが好ましく、具体的には、±（平均粒径×０．５）μｍ以下の分布幅となることが好ましい。
【００３６】
上記のように形成するためには、できるだけ粒径の揃った球形粒子を用いることが好ましいが、ある粒径のものが選択的に弾性層２の表面に形成できる方法により、弾性層２の表面を形成して上述した粒径分布幅となるように構成としても良い。
この球形樹脂粒子３による表面の占有面積率としては、６０％以上が好ましい。一方、６０％以下では弾性層２の樹脂部分の露出部が多すぎてトナーがゴムと接触し良好な転写性が得られない。
【００３７】
次に、図３には弾性層２の断面拡大模式図を示す。
本実施形態においては、上述した球形樹脂粒子３は弾性層２中へ一部埋設された形態を取るが、その埋没率は、５０％を超え、１００％に満たないものが好ましく、５１％〜９０％であることが、より好ましい。５０％以下では、電子写真方式の画像形成装置での長期使用において球形樹脂粒子３の脱離が起きやすく、耐久性に劣る。一方、１００％では、球形樹脂粒子３による転写性への効果が低減し好ましくない。
【００３８】
上記した埋没率とは、球形樹脂粒子３の深さ方向の径の弾性層２に埋没している率のことである。しかし、ここで言う、埋没率は、すべての粒子が５０％を超え１００％に満たないという意味ではなく、ある視野で見たときの平均埋没率で表わしたときの数値が５０％を超え１００％に満たなければ良い。なお、埋没率５０％のときは、電子顕微鏡による断面観測において、樹脂層中へ完全埋没している粒子が殆ど観測されず、弾性層２中に完全に埋没している粒子の個数％は粒子全体のうち５％以下である。
【００３９】
上記したように、球形樹脂粒子３が、深さ方向に５０％を超え１００％に満たない埋没率で弾性層２に埋め込まれていることで、球形樹脂粒子の脱離を抑制して耐久性を高め、記録媒体によらず高い転写率を長期に亘り実現できる中間転写ベルト２２を提供できる。
【００４０】
次に、上記本実施形態の構成のベルトを作製する方法についての一例を説明する。
まず、基層１の作製方法について説明する。本実施形態の少なくとも樹脂成分を含む塗工液、すなわち、上述したポリイミド樹脂前駆体又はポリアミドイミド樹脂前駆体を含む塗工液を用いて基層を製造する方法について説明する。
円筒状の型、例えば、円筒状の金属製の金型３１（図４参照）をゆっくりと回転させながら、少なくとも樹脂成分を含む上記した塗工液をノズルやディスペンサーのような液供給装置にて円筒の外面全体に均一になるように塗布・流延（塗膜を形成）する。
【００４１】
その後、回転速度を所定速度まで上げ、所定速度に達したら一定速度に維持し、所定時間回転を継続する。そして、回転させつつ徐々に昇温させながら、約８０〜１５０℃の温度で塗膜中の溶媒を蒸発させていく。この過程では、雰囲気の蒸気（揮発した溶媒等）を効率よく循環して取り除くことが好ましい。自己支持性のある膜が形成されたところで金型３１ごと高温処理の可能な加熱炉（焼成炉）に移す。そして、段階的に昇温し、最終的に２５０℃〜４５０℃程度の高温加熱処理（焼成）し、十分にポリイミド樹脂前駆体又はポリアミドイミド樹脂前駆体のイミド化又はポリアミドイミド化を行う。
【００４２】
十分に冷却後、引き続き、弾性層２を積層する。
この弾性層２は、射出成形、押し出し成形などにより基層１上に形成することも可能であるが、本発明の中間転写体においては塗工液を塗布することにより形成することが有効である。この塗工液においては、液状エラストマー、液状ゴム等を用いたり、溶剤可溶な樹脂またはエラストマー、ゴム材料を溶剤に溶解した溶液を塗工液として用いることもできる。次に、熱硬化型の液状のエラストマー材料を用い、基層１上に弾性層２を塗布形成する方法について説明する。
【００４３】
少なくとも液状の熱硬化型エラストマー材料を含む塗工液を、基層１同様、円筒状の金属製の金型３１をゆっくりと回転させながら、ノズルやディスペンサーのような液供給装置にて円筒の外面全体に均一になるように塗布・流延（塗膜を形成）する。
その後、回転速度を所定速度まで上げ、所定速度に達したら一定速度に維持し、所定時間回転を継続する。そして、十分にレベリングしたところで、図４に示すように、粉体供給装置３５と押し当て部材３６を設置し、回転させながら粉体供給装置３５から球形樹脂粒子３を表面に均一にまぶす。この表面にまぶされた球形樹脂粒子３を、押し当て部材３６により一定圧力にて押し当てることにより、弾性層２へ球形樹脂粒子３を埋設させつつ、余剰な球形樹脂粒子３を取り除く。本実施形態の中間転写体では、特に単分散の球形粒子を用いるために、このような押し当て部材３６でのならし工程のみの簡単な工程で、均一な単一粒子層を形成することが可能である。
【００４４】
球形樹脂粒子３の弾性層２中への埋没率の調整は、他の方法によっても可能であるかも知れないが、例えば、押し当て部材３６の弾性層２に対する押圧力を加減することにより、容易に調整することができる。
そして、均一な単一粒子層を形成後、回転させながら所定温度で、所定時間だけ加熱することにより、硬化させ弾性層２を形成する。
その後、十分に冷却した後、金型３１から基層１ごと脱離させ、所望の中間転写ベルト２２（シームレスベルト）を得る。
【００４５】
上記した中間転写ベルト２２の製造工程においては、弾性層２を形成する塗工液は、上記した各種配合剤を含むゴム材料を攪拌、混練装置を用いて溶剤に溶解して溶液化するが、溶液中に多くの泡を巻き込んだ状態となる。
溶液中に泡が入ったまま塗工すると、弾性層２を塗工する際又は加熱して硬化させる際に、泡を巻き込んだ箇所の塗膜が隆起したり、一旦、隆起した塗膜が破泡して陥没したりして塗膜欠陥となってしまため、事前にこれを除去しておく必要がある。弾性層２の表面に陥没が生じると、基層１上に積層する弾性層２が薄くなってしまい、弾性層２が薄くなり、１次転写バイアスや２次転写バイアスが印加される際に局所的に異常放電が生じ、異常画像が発生する場合がある。また、弾性層２の表面に隆起や陥没が生じると、これらが生じた箇所に球形樹脂粒子３を配置できず、球形樹脂粒子３の間隔が空いてトナーに対する離型性が低下したり、長期繰り返し使用時に球形樹脂粒子３の脱離が生じたりして転写性が低下する場合がある。
【００４６】
溶液中の泡を除去するのに、一般的には真空脱泡工程を実施する。しかしながら、この塗工液は、０．１〜１００００Ｐａ・ｓと非常に高い粘度の溶液となるため、溶液中の泡を除去するのに非常に長い時間を要する。また、長時間、真空脱泡工程を実施しても、泡が残留していると弾性層２を加熱して硬化させる加熱工程で、弾性層２が硬化する前に泡が膨張して塗膜が表面から隆起したり、一旦隆起した塗膜が破泡して陥没したりして塗膜欠陥が生じるおそれもある。このように塗膜欠陥が生じると、弾性層２が硬化する前に球形樹脂粒子３が移動したり、脱離したりして球形樹脂粒子３の間隔が空いてしまう。また、上記のように球形樹脂粒子３を深さ方向に５０％を超え１００％に満たない埋没率で弾性層２に埋め込んだとしても、陥没箇所に接近していたり、加熱処理時に隆起したりした球形樹脂粒子３が、長期繰り返し使用時に脱離する場合もある。
これらのため、従来は、局所的に異常放電や転写効率の低下に加え、中間転写ベルト２２の生産性が低下したり、塗膜欠陥が生じて中間転写ベルト２２の歩留まり率が低下したりするおそれもあった。
【００４７】
そこで、本実施形態では、弾性層２に消泡効果を有した界面活性剤を含有させることとした。このように界面活性剤を含有させることで、弾性層２を形成する製造過程における弾性層２中への泡の巻き込みを抑制したり、弾性層２を加熱して硬化させる加熱工程に進む前に巻き込んだ泡による塗膜を破泡させたりできる。
【００４８】
具体的には、弾性層２を形成する塗工液を作成する工程、すなわち弾性層２を構成する材料である各種配合剤を含むゴム材料を塗布液化する工程で、消泡効果を有した界面活性剤を含有させて攪拌、混練装置を用いて有機溶剤に溶解して溶液化する。このようにと塗工液を作成することで、溶液化する工程での弾性層２中への泡の巻き込みを抑制することができる。また、巻き込んだ泡を真空脱泡させる真空脱泡工程における泡の除去を、界面活性剤を含有させない構成に比べ、短時間、且つ、好適に行える。加えて、塗工工程における新たな泡の巻き込みも抑制することができるとともに、弾性層２を加熱して硬化させる加熱工程に進む前に、弾性層２に残留した泡による塗膜の破泡を促進することもできる。
【００４９】
上記のように泡の巻き込みを抑制したり、加熱工程に進む前に巻き込んだ泡の塗膜を破泡させたりすることで、巻き込んだ泡に起因した弾性層２の表面に生じる隆起や陥没の塗膜欠陥が発生することを抑制できる。
したがって、弾性層２の表面に球形樹脂粒子３による凹凸構造を一面に形成することができ、製造過程における弾性層２中への泡の巻き込みに起因した、局所的な異常放電による異常画像の発生、及び長期繰り返し使用による転写率の低下を抑制できる。
よって、基層１上に積層される弾性層２の表面に球形樹脂粒子３による凹凸形状が形成された中間転ベルトであって、局所的な異常放電による異常画像の発生、及び長期繰り返し使用による転写率の低下を抑制できる中間転ベルト２２を提供できる。
なお、中間転ベルト２２は、基層１上に積層される弾性層２の表面に球形樹脂粒子３による凹凸形状が形成されているので、複数色のトナーを重ねて１次転写する際の中間転写ベルトの位置精度を高めることができる。また、表面性状が異なる記録媒体に対する中間転写体の追従性を高めるとともに、高い転写率も実現できる。
【００５０】
消泡効果を有した界面活性剤、所謂、消泡剤としては、シリコーン系、フッ素系、アクリル系、ビニルエーテル系、アセチレングリコール系等の重合体からなる界面活性剤を用いることができる。
なお、消泡剤としてシリコーン系、フッ素系の重合体からなる界面活性剤を消泡剤として用いると、弾性層２中へ埋没させた球形樹脂粒子３の接着強度が低下し、繰り返し使用による耐久性が確保できなくなる場合がある。このため、シリコーン及びフッ素を含まない消泡剤として、アクリル系、ビニルエーテル系、及びアセチレングリコール系の重合体のいずれかからなる界面活性剤を選択することがより好ましい。
すなわち、界面活性剤にシリコーン及びフッ素を含まない消泡剤を用いることで、弾性層２中へ埋没させた球形樹脂粒子３の接着強度低下の抑制と、繰り返し使用による中間転写ベルト２２の耐久性を向上とを実現できる。さらに、アクリル系、ビニルエーテル系、及びアセチレングリコール系のいずれかからなる界面活性剤を選択することで埋設させた、球形樹脂粒子３の接着強度低下の抑制と、繰り返し使用によるよる中間転写ベルト２２の耐久性の向上とをより好適に実現できる。
【００５１】
消泡剤として好適に用いることができる界面活性剤の具体的なものとしては、商品として以下のようなものが流通している。
アクリル系としては、ＢＹＫ−３５０、ＢＹＫ−３５１、ＢＹＫ−３５４、ＢＹＫ−３５５、ＢＹＫ−３８１、ＢＹＫ−３９２、ＢＹＫ−３９４、ＢＹＫ−３４４１（以上、ビックケミー社）等が流通している。また、ディスパロンＯＸ−７２０ＥＦ、ディスパロンＬＡＰ−１０、ディスパロンＬＡＰ−２０、ディスパロンＬＡＰ−３０、ディスパロンＬＦ−１９００シリーズ（以上、楠本化成）等も流通している。
【００５２】
ビニル系としては、ディスパロンＵＶＸ−１８８、ディスパロンＵＶＸ−１８９、ディスパロンＵＶＸ−１９０（以上、楠本化成）、ＢＹＫ−０５１、ＢＹＫ−０５２、ＢＹＫ−０５３（以上、ビックケミー）等が流通している。
アセチレングリコール系としては、サーフィノールＤＦ１１０Ｄ、サーフィノールＤＦ３７、エンバイロジェムＡＤ−０１、オルフィンＳＰＣ、オルフィンＡＦ−１０３、オルフィンＡＦ−１０４（以上、日信化学工業）等が流通している。
これら各種材料は、単独または併用して用いることができる。また、これらの添加量としては、ゴム１００重量部に対して、０．０１〜５重量部が好ましい。少なすぎると消泡効果が得られず、多いと弾性層２表面へのブリードによる汚染性の面で好ましくない。
【００５３】
上記した方法で製造した中間転写ベルト２２は、例えば、像担持体上に順次形成される複数色のトナー画像を中間転写ベルト２２上に順次重ね合わせて１次転写を行い、カラーのトナー画像を一括して記録媒体に２次転写する画像形成装置に好適に適用できる。所謂、中間転写方式、且つ、電子写真方式の画像形成装置の中間転写ベルトとして好適に用いられ、高画質な画像形成装置を構成することができる。
次に、本発明を適用した中間転写ベルト２２を備える画像形成装置の複数の例について、図を用いて説明する。なお、以下に説明する画像形成装置はいずれも一例であって、本発明はこれに限定されるものではない。また、各例におけるベルト状の中間転写体である中間転写ベルトについては、同一の符号である２２を付して説明する。
【００５４】
まず、１つのドラム状の感光体に対して４色の現像器を用いるリボルバ方式の画像形成装置の例であるプリンタ１００について、図５を用いて説明する。
図５に示すように、感光体２００からトナー画像が中間転写され、中間転写されたトナー画像を記録媒体である用紙Ｐ等に２次転写する中間転写ユニット５００は、複数のローラに張架された中間転写体である中間転写ベルト２２等により構成されている。この中間転写ベルト２２の周りには、２次転写ユニット６００の２次転写電荷付与手段である２次転写バイアスローラ６０５、中間転写体クリーニング手段であるベルトクリーニングブレード５０４が、中間転写ベルト２２の外周面に対向するように配置されている。また、潤滑剤塗布手段の潤滑剤塗布部材である潤滑剤塗布ブラシ５０５等も中間転写ベルト２２の外周面に対向するように配置されている。
【００５５】
また、中間転写ベルト２２の外周面側には、位置検知用マーク（不図示）が設けられている。但し、中間転写ベルト２２の外周面側については、位置検知用マークがベルトクリーニングブレード５０４の通過域を避けて位置検知用マークを設ける工夫が必要であり、配置する上で困難をともなう場合がある。このような場合には位置検知用マークを中間転写ベルト２２の内周面側に設けてもよい。マーク検知用センサとしての光学センサ５１４は、中間転写ベルト２２が架け渡されている１次転写バイアスローラ５０７とベルト駆動ローラ５０８との間の位置に設けられている。
【００５６】
この中間転写ベルト２２は、１次転写する際の電荷付与手段である１次転写バイアスローラ５０７、及び次の各種ローラに張架されている。ベルト駆動ローラ５０８、ベルトテンションローラ５０９、２次転写対向ローラ５１０、クリーニング対向ローラ５１１、及びフィードバック電流検知ローラ５１２である。また、各ローラは導電性材料で形成され、１次転写バイアスローラ５０７を除く他のローラは接地されている。１次転写バイアスローラ５０７には、定電流または定電圧制御された１次転写電源８０１により、トナー画像の重ね合わせ数に応じて所定の大きさの電流又は電圧に制御された１次転写バイアスが印加される。
【００５７】
中間転写ベルト２２は、駆動モータ（不図示）によって、図５図中、時計回りである矢印方向に回転駆動されるベルト駆動ローラ５０８により、矢印方向に駆動される。
この中間転写ベルト２２は、通常、半導体、又は絶縁体からなる単層又は多層構造となっているが、本実施形態においてはシームレスベルトが好ましく用いられ、これによって耐久性が向上すると共に、優れた画像形成を実現できる。また、中間転写ベルト２２は、感光体２００上に形成されたトナー画像を重ね合わせるために、通紙可能な用紙Ｐの最大サイズよりも大きく構成されている。
【００５８】
２次転写手段である２次転写バイアスローラ６０５は、２次転写対向ローラ５１０に張架された部分の中間転写ベルト２２のベルト外周面に対して、後述する接離手段としての接離機構によって、接離可能に構成されている。２次転写バイアスローラ６０５は、２次転写対向ローラ５１０に張架された部分の中間転写ベルト２２との間に用紙Ｐを挟持するように配設されており、定電流制御される２次転写電源８０２によって所定電流の２次転写バイアスが印加されている。
【００５９】
レジストローラ６１０は、２次転写バイアスローラ６０５と２次転写対向ローラ５１０に張架された中間転写ベルト２２との間に、所定のタイミングで記録媒体である用紙Ｐを送り込む。また、２次転写バイアスローラ６０５には、クリーニング手段であるクリーニングブレード６０８が当接している。このクリーニングブレード６０８は、２次転写バイアスローラ６０５の表面に付着した残留トナー等の付着物を除去してクリーニングするものである。
【００６０】
このような構成のカラー画像が形成可能なプリンタ１００において、画像形成サイクルが開始されると、感光体２００は、駆動モータ（不図示）によって矢印で示す反時計方向に回転される。そして、この感光体２００上に、パソコン等の外部機器からの画像データに基づき、Ｂｋ（ブラック）のトナー画像形成、Ｃ（シアン）のトナー画像形成、Ｍ（マゼンタ）のトナー画像形成、及びＹ（イエロー）のトナー画像形成が順次、行なわれる。また、中間転写ベルト２２はベルト駆動ローラ５０８によって矢印で示す時計回りに回転される。この中間転写ベルト２２の回転にともなって、１次転写バイアスローラ５０７に印加される電圧による１次転写バイアスにより、Ｂｋトナー画像、Ｃトナー画像、Ｍトナー画像、Ｙトナー画像の１次転写が順次、行なわれる。そして、最終的にＢｋ、Ｃ、Ｍ、Ｙの順に中間転写ベルト２２上に各トナー画像が重ね合わせてカラーのトナー画像が形成される。
【００６１】
例えば、上記Ｂｋトナー画像形成は次のように行なわれる。
図５に示すように配置された帯電装置である帯電チャージャ２０３は、コロナ放電によって感光体２００の表面を負電荷で所定電位に一様に帯電する。そして、上記した光学センサ５１４によるベルトマーク検知信号に基づき、タイミングを定め、書き込み光学ユニット２２２により、外部機器からの画像データを処理したＢｋカラー画像信号に基づいてレーザ光によるラスタ露光を行う。このラスタ像が露光されたとき、当初一様帯電された感光体２００の表面の露光された部分は、露光光量に比例する電荷が消失し、Ｂｋ静電潜像が形成される。
【００６２】
このＢｋ静電潜像に、Ｂｋ用の現像器２３１Ｋの現像ローラ上の負帯電されたＢｋトナーが接触することにより、感光体２００の電荷が残っている部分にはトナーが付着せず、電荷の無い部分つまり露光された部分にＢｋトナーが吸着する。そして、感光体２００上に静電潜像と相似なＢｋトナー画像が形成される。
【００６３】
このようにして感光体２００上に形成されたＢｋトナー画像は、感光体２００と接触状態で等速駆動回転している中間転写ベルト２２のベルト外周面に１次転写される。この１次転写後の感光体２００の表面に残留している若干の未転写の残留トナーは、感光体２００の再使用に備えて、感光体クリーニング装置２０１で除去される。この感光体２００側では、Ｂｋ画像形成工程の次にＣ画像形成工程に進み、所定のタイミングでＣカラー画像信号に基づくレーザ光書き込みによって、感光体２００の表面にＣ静電潜像を形成する。
【００６４】
そして、先のＢｋ静電潜像の後端部が通過した後で、且つ、Ｃ静電潜像の先端部が到達する前にリボルバ現像ユニット２３０の回転動作が行なわれ、Ｃ用の現像器２３１Ｃが現像位置にセットされ、Ｃ静電潜像がＣトナーで現像される。以後、Ｃ静電潜像領域の現像を続けるが、Ｃ静電潜像の後端部が通過した時点で、先のＢｋ用の現像器２３１Ｋの場合と同様にリボルバ現像ユニットの回転動作を行い、次のＭ用の現像器２３１Ｍを現像位置に移動させる。これもやはり次のＹ静電潜像の先端部が現像位置に到達する前に完了させる。なお、Ｍ及びＹの画像形成工程については、それぞれの画像データに基づいた静電潜像形成、現像の動作が上述のＢｋ、Ｃの工程と同様であるので、その説明は省略する。
【００６５】
このようにしてドラム状の感光体２００上に順次形成されたＢｋ、Ｃ、Ｍ、Ｙのトナー画像は、中間転写ベルト２２上の同一面に順次位置合わせされて１次転写される。これにより、中間転写ベルト２２上に最大で４色が重ね合わされたトナー画像が形成される。一方、上記した画像形成動作が開始される時期に、記録媒体である用紙Ｐが給紙カセット６２１から給紙ローラ６２２により給紙され、分離ローラ６２３で１枚に分離されて、給紙路６２０に導かれる。給紙路６２０に導かれた用紙Ｐは、給紙路６２０に複数配置された搬送ローラ６２４により、レジストローラ６１０のニップまで搬送されて待機する。又は、手差しトレイ６３１から手差し給紙ローラ６３２により手差し給紙路６３０に給送され、レジストローラ６１０のニップまで搬送されて待機する。
【００６６】
そして、２次転写対向ローラ５１０に張架された中間転写ベルト２２と２次転写バイアスローラ６０５によりニップが形成された２次転写部に、中間転写ベルト２２上のトナー画像の先端が差しかかるときに、レジストローラ６１０が駆動される。このレジストローラ６１０の駆動は、中間転写ベルト２２上のトナー画像の先端と用紙Ｐの画像形成領域の先端とが一致するように行われ、用紙ガイド板６０１に沿って用紙Ｐが搬送され、用紙Ｐとトナー画像とのレジスト合わせが実行される。
【００６７】
このようにして、用紙Ｐが２次転写部を通過する時に、２次転写電源８０２によって２次転写バイアスローラ６０５に印加された電圧による２次転写バイアスにより、中間転写ベルト２２上の４色重ねトナー画像が用紙Ｐ上に一括して２次転写される。この用紙Ｐは、用紙ガイド板６０１に沿って搬送されて、２次転写部の下流側に配置した除電針からなる用紙除電チャージャ６０６との対向部を通過することにより除電された後、搬送ベルトを有したベルト搬送装置２１０により定着装置２７０に向けて送られる。そして、この用紙Ｐは、定着装置２７０の定着ローラ２７１，２７２のニップ部でトナー画像が溶融定着された後、排出ローラ６４２で装置本体外に送り出され、排紙トレイ６４１上に表向きにスタックされる。なお、定着装置２７０は必要により定着ベルトを有した構成とすることもできる。
【００６８】
一方、２次転写後の感光体２００の表面は、感光体クリーニング装置２０１でクリーニングされ、上記除電ランプ２０２で均一に除電される。また、用紙Ｐにトナー画像を２次転写した後の中間転写ベルト２２のベルト外周面に残留した残留トナーは、ベルトクリーニングブレード５０４によってクリーニングされる。このベルトクリーニングブレード５０４は、図示しないクリーニング部材離接機構によって、中間転写ベルト２２のベルト外周面に対して所定のタイミングで接離されるように構成されている。
【００６９】
このベルトクリーニングブレード５０４の中間転写ベルト２２の移動方向上流側には、中間転写ベルト２２のベルト外周面に対して接離するトナーシール部材５０２が設けられている。このトナーシール部材５０２は、上記した残留トナーのクリーニング時にベルトクリーニングブレード５０４から落下した落下トナーを受け止めて、この落下トナーが用紙Ｐの搬送経路上に飛散するのを防止している。このトナーシール部材５０２は、上記したクリーニング部材離接機構によって、ベルトクリーニングブレード５０４とともに、中間転写ベルト２２のベルト外周面に対して接離される。
【００７０】
このようにして残留トナーが除去された中間転写ベルト２２のベルト外周面には、上記した潤滑剤塗布ブラシ５０５により削り取られた潤滑剤５０６が塗布される。この潤滑剤５０６は、例えば、ステアリン酸亜鉛などの固形体からなり、潤滑剤塗布ブラシ５０５に接触するように配設されている。また、この中間転写ベルト２２のベルト外周面に残留した残留電荷は、中間転写ベルト２２のベルト外周面に接触したベルト除電ブラシ（不図示）により印加される除電バイアスによって除去される。ここで、潤滑剤塗布ブラシ５０５及びベルト除電ブラシは、それぞれの接離機構（不図示）により、所定のタイミングで、中間転写ベルト２２のベルト外周面に対して接離されるようになっている。
【００７１】
ここで、連続して画像形成が行なわれる時は、感光体２００への画像形成は、１枚目の４色目（Ｙ）の画像形成工程に引き続き、所定のタイミングで２枚目の１色目（Ｂｋ）の画像形成工程に進む。また、中間転写ベルト２２は、１枚目の４色重ねトナー像の転写紙への一括転写される２次転写工程に引き続き、ベルト外周面の上記ベルトクリーニングブレード５０４でクリーニングされた領域に、２枚目のＢｋトナー画像が１次転写されるようにする。その後は、１枚目と同様動作になる。以上は、４色フルカラーの画像を用紙Ｐ上に形成する画像形成モードであったが、３色の画像形成モード、２色の画像形成モードの場合は、指定された色と回数の分について、上記同様の動作を行うことになる。また、単色の画像形成モードの場合は、所定枚数が終了するまでの間、リボルバ現像ユニット２３０の所定色の現像機のみを現像動作状態にし、ベルトクリーニングブレード５０４を中間転写ベルト２２に接触させたままの状態にして画像形成動作を行う。
【００７２】
上記した画像形成装置の例では、感光体２００を１つだけ備えたプリンタ１００について説明したが、本発明は、例えば、図６を示すように、複数の感光体をシームレスベルトからなる１つの中間転写ベルトに沿って並設した画像形成装置にも適用できる。
図６に、その要部を示すプリンタ１０は、４つの異なる色（ブラック、イエロー、マゼンタ、シアン）のトナー画像を形成するための４つのドラム状の感光体２１Ｂｋ，２１Ｙ，２１Ｍ，２１Ｃを備えた４ドラム型、タンデム方式のカラープリンタである。
なお、上述したプリンタ１００とこのプリンタ１０とでは、主に、中間転写ベルト２２に、各色のトナー画像を１次転写する方式と、中間転写ベルト２２に担持したトナー画像を用紙Ｐ等の記録媒体に２次転写する２次転写方式に係る点が異なる。したがって、以下のプリンタ１０の説明では、電子写真方式、且つ、中間転写方式である画像形成装置として共通する構成、及び動作については、適宜、省略して説明する。
【００７３】
図６に示すように、プリンタ１０の要部は、主に電子写真方式によるカラー画像形成を行うための、画像書込部１２Ｂｋ，Ｍ，Ｙ，Ｃ、画像形成部１３Ｂｋ，Ｍ，Ｙ，Ｃ、及び給紙部１４から構成されている。パソコン等の外部機器からの画像信号に基づいて画像処理部（不図示）で画像処理して画像形成用の黒（Ｂｋ）、マゼンタ（Ｍ）、イエロー（Ｙ）、シアン（Ｃ）の各色信号に変換し、画像書込部１２Ｂｋ，Ｍ，Ｙ，Ｃに送信する。各画像書込部１２は、例えば、レーザ光源と、回転多面鏡等の偏向器と、走査結像光学系、及びミラー群、からなるレーザ走査光学系であり、上記した各色信号に対応した４つの書込光路Ｌｂｋ，Ｌｍ，Ｌｙ，Ｌｃを有している。そして、各画像形成部１３の各色毎に設けられたドラム状の像坦持体である感光体２１Ｂｋ，Ｍ，Ｙ，Ｃに各色信号に応じた画像書込を行う。
【００７４】
各画像形成部１３にそれぞれ備えた各感光体としては、通常ＯＰＣ感光体が用いられる。そして、感光体２１Ｂｋ，Ｍ，Ｙ，Ｃの周囲には、帯電装置、上記した画像書込部１２Ｂｋ，Ｍ，Ｙ，Ｃからのレーザ光の露光部、黒、マゼンタ、イエロー、シアンの各色用の現像装置２０Ｂｋ，Ｍ，Ｙ，Ｃがそれぞれ配設されている。また、１次転写手段としての１次転写バイアスローラ２３Ｂｋ，Ｍ，Ｙ，Ｃ、クリーニング装置、及び感光体除電装置（不図示）等もそれぞれ配設されている。なお、現像装置２０Ｂｋ，Ｍ，Ｙ，Ｃは、２成分磁気ブラシ現像方式を採用いている。
【００７５】
各感光体２１からトナー画像が中間転写され、中間転写されたトナー画像を記録媒体である用紙Ｐ等に２次転写する中間転写ベルト２２は、各感光体２１と、各１次転写バイアスローラ２３Ｂｋ，Ｍ，Ｙ，Ｃとの間に挟持されるように各支持ローラに張架されている。そして、各感光体２１上に形成された各色のトナー画像が中間転写ベルト２２に順次重ね合わせて１次転写される。このプリンタ１０では、図６に示すように、各感光体２１に、それぞれ中間転写ベルト２２を介して対向して配置された１次転写バイアスローラ２３Ｃ，Ｙ，Ｍ，Ｂｋの順で中間転写ベルト２２上にトナー画像が形成されていく。
【００７６】
一方、上記した画像形成動作が開始される時期に、記録媒体である用紙Ｐが給紙カセット４１から給紙ローラ４２により給紙され、分離ローラ４３で１枚に分離されて、給紙路４０に導かれる。給紙路４０に導かれた用紙Ｐは、給紙路４０に複数配置された搬送ローラ４４により、レジストローラ６１０のニップまで搬送されて待機する。又は、手差しトレイ４６から手差し給紙ローラ４７により手差し給紙路４５に給送され、レジストローラ１６のニップまで搬送されて待機する。
【００７７】
レジストローラ１６のニップで待機していた用紙Ｐは、中間転写ベルト２２上に担持搬送されるカラーのトナー画像のタイミングに合わせてレジストローラ１６の回転により転写搬送ベルト５０上に搬送される。そして、中間転写ベルト２２と転写搬送ベルト５０とが接触する２次転写ニップ部で、中間転写ベルト２２上に重ねて１次転写され、担持搬送されるカラーのトナー画像が、２次転写手段としての２次転写バイアスローラ６０により、用紙Ｐ上に２次転写される。これにより、用紙Ｐ上にカラー画像が形成される。このカラー画像が形成された用紙Ｐは、転写搬送ベルト５０により定着装置１５に搬送され、この定着装置１５により転写されたトナー画像が溶融定着された後、排出ローラ４９で装置本体外に送り出され、排紙トレイ４８上に表向きにスタックされる。
【００７８】
なお、２次転写ニップ部で転写されずに上記中間転写ベルト２２上に残った残留トナーは、ベルトクリーニング部材２５によって中間転写ベルト２２から除去される。このベルトクリーニング部材２５の下流側、且つ、各画像書込部１２が配置される中間転写ベルト２２の移動方向上流側の支持ローラである従動ローラ２６に対向する位置には、潤滑剤塗布装置２７が配置されている。この潤滑剤塗布装置２７は、固形潤滑剤と、中間転写ベルト２２に摺擦して固形潤滑剤を塗布する導電性ブラシとで構成されており、導電性ブラシは中間転写ベルト２２と常時接触して中間転写ベルト２２に固形潤滑剤を塗布している。そして、固形潤滑剤は、中間転写ベルト２２のクリーニング性を高め、フィルミィングの発生を防止し耐久性を向上させる作用がある。
また、潤滑剤塗布装置２７の中間転写ベルト２２の移動方向下流側であって、感光体２１Ｃと１次転写バイアスローラ２３Ｃとの１次転写ニップ部の上流側には、中間転写ベルト２２のベルト外周面に残留した残留電荷を除電する除電ローラ７０が配置されている。
【００７９】
次に、本発明を適用した本実施形態の中間転写ベルトについて、複数の実施例、及び比較例の中間転写ベルトを作成し、複数の基準に基づき本発明の効果を評価した検証実験について説明する。なお、本発明は、以下に説明する各実施例によって制限されるものではなく、本発明の要旨を逸脱しない限りこれらの実施例を適宜改変したものも本発明の範囲内である。
【００８０】
（実施例１）
まず、実施例１の中間転写ベルトの構成、及び製造方法について説明する。
下記の構成、及び方法により基層用塗工液を調製し、この塗工液を用いてシームレスベルトの基層を製造した。
【００８１】
＜基層用塗工液の調製＞
ポリイミド樹脂前駆体を主成分とするポリイミドワニスに、予めビーズミルにてＮ−メチル−２−ピロリドン中に分散させたカーボンブラックの分散液を、カーボンブラック含有率がポリアミック酸固形分の１７重量％になるように調合した。そして、よく攪拌混合して基層用塗工液Ａを調製した。なお、ポリイミドワニスとしては、宇部興産社製のＵ−ワニスＡを用い、カーボンブラックとしては、エボニックデグサ社製のＳｐｅｃｉａｌＢｌａｃｋ４を用いた。
【００８２】
＜基層の製造＞
次に、外径３４０ｍｍ、長さ３６０ｍｍの外面をブラスト処理にて粗面化した金属製の円筒状支持体を型として用い、ロールコート塗工装置に取り付けた。
そして、基層用塗工液Ａをロールコート塗工装置のパンに流し込み、塗布ローラの回転速度４０ｍｍ／ｓｅｃで塗料を汲み上げ、規制ローラと塗布ローラのギャップを０．６ｍｍとして、塗布ローラ上の塗料厚みを制御した。
そして、円筒状支持体の回転速度を３５ｍｍ／ｓｅｃに制御して塗布ローラに近づけ、塗布ローラとのギャップ０．４ｍｍとして塗布ローラ上の塗料を均一に円筒状支持体上に転写塗布した。
【００８３】
上記のように転写塗布した後、回転を維持しながら熱風循環乾燥機に投入して、１１０℃まで徐々に昇温して３０分加熱、さらに昇温して２００℃で３０分加熱し、回転を停止した。その後、基層用塗工液Ａを塗工した円筒状支持体を高温処理の可能な加熱炉（焼成炉）に導入し、段階的に３２０℃まで昇温して６０分加熱処理（焼成）した。このように加熱処理した段階で、基層の表面抵抗は、５００Ｖ印加で、１×１０１１Ω/□、体積抵抗値は、１００Ｖ印加で、３×１０７Ωｃｍであった。
【００８４】
＜基層上への弾性層の作製＞
以下に示す各材料を配合し、ニーダーにて混練することでゴム組成物を作成した。
弾性層材料構成：
・アクリルゴム（日本ゼオン株式会社製  ニポールＡＲ１２）  １００重量部
・ステアリン酸（日油株式会社製  ビーズステアリン酸つばき）    １重量部
・赤リン（燐化学工業株式会社製  ノーバエクセル１４０Ｆ）    １０重量部
・水酸化アルミニウム（昭和電工株式会社製  ハイジライトＨ４２Ｍ）    ４０重量部
・架橋剤（デュポン  ダウ  エラストマー  ジャパン製  Ｄｉａｋ．Ｎｏ１（ヘキサメチレンジアミンカーバメイト））  ０．６重量部
・架橋促進剤（Ｓａｆｉｃ  ａｌｃａｎ社製  ＶＵＬＣＯＦＡＣ  ＡＣＴ５５（７０％１，８−ジアザビシクロ（５，４，０）ウンデセン−７と二塩基酸との塩、３０％アモルファスシリカ））  ０．６重量部
・カーボンブラック（コロンビアンカーボン  ＣｏｎｄｕｃｔｅｘＳＣ  Ｕｌｔｒａ）    ２重量部
【００８５】
次いで、上記のようにして得られたゴム組成物を下記配合にて有機溶剤（ＭＩＢＫ：メチルイソブチルケトン）に溶かして固形分３０ｗｔ％のゴム溶液を作製した。すなわち、弾性層を構成する材料を塗布液化する工程を実施した。
配合：
・上記ゴム組成物                                                １００重量部
・イオン導電剤（日本カーリット株式会社製  ＱＡＰ−０１）        ０．３重量部
・シリコーン系界面活性剤（ビックケミー社製  ＢＹＫ−０６６Ｎ）  ０．２重量部
【００８６】
上記配合で作製した塗布液であるゴム溶液を真空脱泡する真空脱泡工程を経て、先に作製したポリイミド基層が形成された円筒状支持体を回転させながらポリイミド基層上にノズルよりゴム塗料を連続的に吐出しながら支持体の軸方法に移動させ螺旋状に塗工した。塗布量としては最終的な膜厚が５００μｍになるような液量の条件とした。その後、ゴム塗料が塗工された円筒状支持体をそのまま回転しながら熱風循環乾燥機に投入して、昇温速度４℃／分で１００℃まで昇温して６０分加熱した。このようにして、塗布液であるゴム溶液を基層上に塗布して製膜化する工程を実施した。
【００８７】
その後、乾燥機から取り出して冷却し、この表面に、図４を用いて説明した方法を用いて、球状樹脂粒子として、アクリル樹脂球形粒子（テクポリマーＭＢＸ-ＳＳシリーズ（体積平均粒径１μｍ品）；積水化成品工業）をまんべんなく表面にまぶした。そして、ポリウレタンゴムブレードの押し付け部材を、押圧力１００ｍＮ／ｃｍで押し当てて弾性層に固定化した。その後、再び熱風循環乾燥機に投入して、昇温速度４℃／分で１７０℃まで昇温して６０分加熱処理し、中間転写ベルトＡを得た。すなわち、ゴム溶液を基層上に塗布して製膜化した弾性層に球状樹脂粒子を埋設した後、加熱する加熱工程を経ることで、中間転写ベルトＡを得た。
【００８８】
この中間転写ベルトＡの断面を電子線顕微鏡にて断面観察したところ、粒子の弾性層への埋没率は、６５％であった。また、中間転写ベルトＡの弾性層面の表面抵抗は、５００Ｖ印加で、１×１０１１Ω／□、体積抵抗値は、１００Ｖ印加で、２×１０１０Ωｃｍであった。
【００８９】
（実施例２）
実施例１における球状樹脂粒子を、シリコーン樹脂粒子（トスパール１２０（体積平均粒径２μｍ品）；モメンティブマテリアルズ）に変える他は同じとし、中間転写ベルトＢを得た。
【００９０】
（実施例３）
実施例２において、シリコーン系界面活性剤を、以下の界面活性剤に替える他は同じとし、中間転写ベルトＣを得た。
・アクリル系界面活性剤（ビックケミー社製  ＢＹＫ-３９２）      ０．５重量部
【００９１】
（実施例４）
実施例２において、シリコーン系界面活性剤を、以下の界面活性剤に替える他は同じとし、中間転写ベルトＤを得た。
・ビニル系界面活性剤（楠本化成社製  ＵＶ−１８９）              ０．５重量部
【００９２】
（実施例５）
実施例２において、シリコーン系界面活性剤を、以下の界面活性剤に替える他は同じとし、中間転写ベルトＥを得た。
・アセチレングリコール系界面活性剤
（日信化学工業社製  オルフィンＳＰＣ）                          ０．５重量部
【００９３】
（比較例１）
実施例２において、シリコーン系界面活性剤を、含有しない他は同じとし、中間転写ベルトＦを得た。
【００９４】
（比較例２）
実施例２において、弾性層に形成する際の球状樹脂粒子の弾性層への押圧力を、１００ｍＮ／ｃｍから１０ｍＮ／ｃｍに変えて弾性層に固定化しる他は同じとし、中間転写ベルトＧとした。
この中間転写ベルトＧの断面を電子線顕微鏡にて断面観察したところ、粒子の弾性層への埋没率は、２５％であった。
【００９５】
（比較例３）
実施例３において、弾性層に形成する際の球状粒子の弾性層への押圧力を、１００ｍＮ／ｃｍから１０ｍＮ／ｃｍに変えて弾性層に固定化しる他は同じとし、中間転写ベルトＨとした。
この中間転写ベルトＨの断面を電子線顕微鏡にて断面観察したところ、粒子の弾性層への埋没率は、２５％であった。
【００９６】
上記各実施例、比較例における各中間転写ベルトを図６に示したプリンタ１０に装備して以下の評価を実施した。
（１）転写率の測定
記録媒体として、表面に皮革様模様の凹凸を施してある用紙Ｐ’（連量１７５ｋｇのレザック６６）を用い、これに、青色のベタ画像（シアンとマゼンタの２色重ね）を出力する操作（画像形成）を実施した。そして、用紙Ｐ’に転写する前の中間転写ベルト２２上の画像トナー量と用紙Ｐ’に転写した後に中間転写ベルト２２上に残ったトナー量を計測し、転写率を算出した。
転写率の評価基準としては、８０％以上が合格であり、９０％以上がより好ましい。
【００９７】
（２）初期異常画像及びベルト表面外観の観察
全面シアンのハーフトーン画像を、出力した際の用紙Ｐ’上の異常画像を観察と、中間転写ベルト２２表面の外観の目視観察とを行った。
（３）１万枚連続画像出力時点における転写率の測定
テストチャートを連続１万枚連続画像出力した後、停止し、上記（１）の方法に従い、転写率を測定した。
そして、上記した各評価結果から良否判定（○、△、×）を行い、「○」及び「△」を合格とした評価結果を、次の表１に記載する。
【００９８】
【表１】
2014119652.tif 000003
【００９９】
上記した表１の評価結果から明らかなように、本発明を適用することにより、次のような中間転写体を提供できることを確認できた。基層上に積層される弾性層の表面に球形樹脂粒子による凹凸形状が形成された中間転写体であって、局所的な異常放電による異常画像の発生、及び長期繰り返し使用による転写率の低下を抑制できる中間転写体である。
また、本発明を適用した中間転写体を備えることで、次のような画像形成装置を提供できることを確認できた。基層上に積層される弾性層の表面に球形樹脂粒子による凹凸形状が形成された中間転写体の、局所的な異常放電による異常画像の発生、及び長期繰り返し使用による転写率の低下を抑制でき、長期に亘り高い転写率を実現できる高画質な画像形成装置である。
【０１００】
上記説明では、プリンタの備えた中間転写ベルトに適用した例について説明したが、本発明はこのような構成に限定されるものではない。例えば、ＦＡＸ、プリンタ、複写機、及びこれらのいずれか２つ以上の機能を兼ね備えた複合機等の電子写真方式の画像形成装置に備える中間転写ベルトに適用可能である。
また、ベルト状の中間転写体である中間転写ベルトに適用した例について説明したが、本発明はこのような構成に限定されるものではない。例えば、ドラム状の中間転写体にも適用可能である。
また、基層の上に弾性層を単層で設た中間転写体の構成例について説明したが、本発明はこのような構成に限定されるものではなく、弾性層を表層と単数又は複数の中間層とで構成したものや、中間層として他の機能を有した層を設けたものにも適用可能である。
【０１０１】
以上に説明したものは一例であり、本発明は、次の態様毎に特有の効果を奏する。
（態様Ａ）
基層１などの基層上に弾性層２などの弾性層が積層され、該弾性層の表面に球形樹脂粒子３などの球形樹脂粒子による凹凸形状が形成された、プリンタ１０やプリンタ１００などの画像形成装置に用いられる中間転写ベルト２２などの中間転写体において、前記弾性層は、界面活性剤を含有していることを特徴とするものである。
これによれば、上記実施形態で説明したように、次のような中間転写体を提供できる。基層上に積層される弾性層の表面に球形樹脂粒子による凹凸形状が形成された中間転写体であって、局所的な異常放電による異常画像の発生、及び長期繰り返し使用による転写率の低下を抑制できる中間転写体である。
【０１０２】
（態様Ｂ）
（態様Ａ）において、球形樹脂粒子３などの前記球形樹脂粒子が、深さ方向に５０％を超え１００％に満たない埋没率で弾性層２などの前記弾性層に埋め込まれていることを特徴とするものである。
これによれば、上記実施形態で説明したように、球形樹脂粒子の脱離を抑制して耐久性を高め、高い転写率を長期に亘り実現できる中間転写ベルト２２などの中間転写体を提供できる。
【０１０３】
（態様Ｃ）
（態様Ａ）又は（態様Ｂ）において、球形樹脂粒子３などの前記球形樹脂粒子が、トスパール１２０などのシリコーン樹脂粒子であることを特徴とするものである。
これによれば、上記実施形態で説明したように、トナーに対しての離型性を向上させて高い転写率を実現するとともに、当接する感光体２００や感光体２１Ｂｋ，Ｍ，Ｙ，Ｃなどの像担持体の損傷も抑制できる中間転写ベルト２２などの中間転写体を提供できる。
【０１０４】
（態様Ｄ）
（態様Ａ）乃至（態様Ｃ）のいずれかにおいて、前記界面活性剤が、アクリル系、ビニル系、及びアセチレングリコール系の界面活性剤などからなるシリコーン及びフッ素を含まない消泡剤であること特徴とするものである。
これによれば、上記実施形態で説明したように、弾性層２などの弾性層中へ埋没させた球形樹脂粒子３などの球形樹脂粒子の接着強度低下の抑制と、繰り返し使用による中間転写ベルト２２などの中間転写体の耐久性を向上とを実現できる。
【０１０５】
（態様Ｅ）
（態様Ｄ）において、前記消泡剤が、アクリル系界面活性剤などのアクリル系重合体であることを特徴とするものである。
これによれば、上記実施形態で説明したように、弾性層２などの弾性層中へ埋没させた球形樹脂粒子３などの球形樹脂粒子の接着強度低下の抑制と、繰り返し使用によるよる中間転写ベルト２２などの中間転写体の耐久性の向上とをより好適に実現できる。
【０１０６】
（態様Ｆ）
（態様Ｄ）において、前記消泡剤が、ビニル系界面活性剤などのビニル系重合体であることを特徴とするものである。
これによれば、上記実施形態で説明したように、弾性層２などの弾性層中へ埋没させた球形樹脂粒子３などの球形樹脂粒子の接着強度低下の抑制と、繰り返し使用によるよる中間転写ベルト２２などの中間転写体の耐久性の向上とをより好適に実現できる。
【０１０７】
（態様Ｇ）
（態様Ｄ）において、前記消泡剤が、アセチレングリコール系界面活性剤などのアセチレングリコール系重合体であることを特徴とするものである。
これによれば、上記実施形態で説明したように、弾性層２などの弾性層中へ埋没させた球形樹脂粒子３などの球形樹脂粒子の接着強度低下の抑制と、繰り返し使用によるよる中間転写ベルト２２などの中間転写体の耐久性の向上とをより好適に実現できる。
【０１０８】
（態様Ｈ）
中間転写体を介して用紙Ｐなどの記録媒体上にトナー画像を転写し、画像形成を行うプリンタ１００やプリンタ１０などの画像形成装置において、前記中間転写体として、（態様Ａ）乃（態様Ｇ）のいずれかの中間転写ベルト２２などの中間転写体を備えたことを特徴とするものである。
これによれば、上記実施形態で説明したように、（態様Ａ）乃（態様Ｇ）のいずれかの中間転写体と同様な効果を奏することができる画像形成装置を提供できる。
【０１０９】
（態様Ｉ）
基層１などの基層上に弾性層２などの弾性層が積層され、該弾性層の表面に球形樹脂粒子３などの球形樹脂粒子による凹凸形状が形成された、プリンタ１００やプリンタ１０などの画像形成装置に用いられる中間転写ベルト２２などの中間転写体の製造方法において、前記弾性層が、界面活性剤を含有しており、前記弾性層を形成する製造工程が、少なくとも、ゴム溶液を作製するなどの該弾性層を構成する材料を塗布液化する工程、真空脱泡工程などの該塗布液を真空脱泡する工程、該塗布液を前記基層上に塗布して製膜化する工程、該製膜を加熱する工程を有することを特徴とするものである。
これによれば、上記実施形態で説明したように、次のような中間転写体を提供できる。基層上に積層される弾性層の表面に球形樹脂粒子による凹凸形状が形成された中間転写体であって、局所的な異常放電による異常画像の発生、及び長期繰り返し使用による転写率の低下を抑制できる中間転写体である。
【符号の説明】
【０１１０】
１    基層
２    弾性層
３    球形樹脂粒子
１０    プリンタ（タンデム方式）
１２    画像書込部
１３    画像形成部
１４    給紙部
１５    定着装置
１６    レジストローラ
２０    現像装置
２１    感光体
２２    中間転写ベルト
２３    １次転写バイアスローラ
２５    ベルトクリーニング部材
２６    従動ローラ
２７    潤滑剤塗布装置
３１    金型
３５    粉体供給装置
３６    押し付け部材
４０    給紙路
４１    給紙カセット
４２    給紙ローラ
４３    分離ローラ
４４    搬送ローラ
４５    手差し給紙路
４６    手差しトレイ
４７    手差し給紙ローラ
４８    排紙トレイ
４９    排出ローラ
５０    転写搬送ベルト
６０    ２次転写バイアスローラ
７０    除電ローラ
１００    プリンタ（リボルバ方式）
２００    感光体
２０１    感光体クリーニング装置
２０２    除電ランプ
２０３    帯電チャージャ
２１０    ベルト搬送装置
２２２    書き込み光学ユニット
２３０    リボルバ現像ユニット
２３１    現像器（リボルバ現像ユニット）
２７０    定着装置
２７１，２７２    定着ローラ
５００    中間転写ユニット
５０２    トナーシール部材
５０４    ベルトクリーニングブレード
５０５    潤滑剤塗布ブラシ
５０６    潤滑剤
５０７    １次転写バイアスローラ
５０８    ベルト駆動ローラ
５０９    ベルトテンションローラ
５１０    ２次転写対向ローラ
５１１    クリーニング対向ローラ
５１２    フィードバック電流検知ローラ
５１４    光学センサ
６００    ２次転写ユニット
６０１    用紙ガイド板
６０５    ２次転写バイアスローラ
６０６    用紙除電チャージャ
６０８    クリーニングブレード
６１０    レジストローラ
６２０    給紙路
６２１    給紙カセット
６２２    給紙ローラ
６２３    分離ローラ
６２４    搬送ローラ
６３０    手差し給紙路
６３１    手差しトレイ
６３２    手差し給紙ローラ
６４１    排紙トレイ
６４２    排出ローラ
８０１    １次転写電源
８０２    ２次転写電源
Ｌ    書込光路
Ｐ，Ｐ’    用紙
【先行技術文献】
【特許文献】
【０１１１】
【特許文献１】特開２０１１−１５００５９号公報
【図１】
2014119652.tif 000004
【図２】
2014119652.tif 000005
【図３】
2014119652.tif 000006
【図４】
2014119652.tif 000007
【図５】
2014119652.tif 000008
【図６】
2014119652.tif 000009